"帯電防止剤を含有する粘着剤組成物であって、前記帯電防止剤として、ペンタフルオロフェニル基C6F5基を有する化合物であるペンタフルオロベンゼン化合物を含有することを特徴とする粘着剤組成物。前記ペンタフルオロベンゼン化合物がイオン性化合物であり、そのアニオンが、ペンタフルオロベンゼンカルボン酸アニオン、ペンタフルオロベンゼンスルホン酸アニオン、ペンタフルオロフェノキシアニオンからなるアニオン群の中から選択された1種であることを特徴とする請求項1に記載の粘着剤組成物。粘着剤ポリマーが、Aアルキル基の炭素数がC1~C14のアルキルメタアクリレートモノマーの少なくとも1種と、B水酸基および/またはカルボキシル基を含有する共重合性ビニルモノマーの少なくとも1種と、からなる共重合組成物であり、前記共重合組成物の100重量部に対して、前記帯電防止剤が、C前記のペンタフルオロベンゼン化合物群の中から選択された1種をアニオンとして有するイオン性化合物を0.1~10重量部、を必須成分として含有することを特徴とする請求項1または2に記載の粘着剤組成物。粘着剤ポリマーが、Aアルキル基の炭素数がC1~C14のアルキルメタアクリレートモノマーの少なくとも1種と、B′ビニル基を有する共重合性ビニルモノマーの少なくとも1種と、からなる共重合組成物であり、前記共重合組成物の100重量部に対して、前記帯電防止剤が、C前記のペンタフルオロベンゼン化合物群の中から選択された1種をアニオンとして有するイオン性化合物を0.1~20重量部、を必須成分として含有することを特徴とする請求項1または2に記載の粘着剤組成物。粘着剤ポリマーが、Aアルキル基の炭素数がC1~C14のアルキルメタアクリレートモノマーの少なくとも2種以上からなる共重合組成物であり、前記共重合組成物の100重量部に対して、前記帯電防止剤が、C前記のペンタフルオロベンゼン化合物群の中から選択された1種をアニオンとして有するイオン性化合物を0.1~20重量部、を必須成分として含有することを特徴とする請求項1または2に記載の粘着剤組成物。前記粘着剤組成物からなる粘着剤層の表面抵抗値が1.0×1012Ω/□以下であることを特徴とする請求項1~5のいずれかに記載の粘着剤組成物。前記イオン性化合物が、カチオン成分として、ピリジニウム、イミダゾリウム、スルホニウム、ホスホニウム、ピロリジニウム、グアニジニウム、アンモニウム、イソウロニウム、チオウロニウム、ピペリジニウム、ピラゾリウム、モルホリニウムからなるカチオン群から選択した一種であるイオン性化合物であることを特徴とする請求項2~6のいずれかに記載の粘着剤組成物。基材の片面上に、請求項1~7のいずれかに記載の粘着剤組成物からなる粘着剤層が積層されたことを特徴とする粘着フィルム。請求項8に記載の粘着フィルムが用いられた、表面保護フィルム。請求項8に記載の粘着フィルムが用いられた、偏光板用の表面保護フィルム。請求項8に記載の粘着フィルムが用いられた、光学用の表面保護フィルム。光学フィルムの少なくとも一方の面に、請求項1~7のいずれかに記載の粘着剤組成物からなる粘着剤層が積層されている粘着剤付き光学フィルム。光学フィルムが偏光板である請求項12に記載の粘着剤付き光学フィルム。請求項12または13に記載の粘着剤付き光学フィルムが、前記粘着剤層を介して貼り合わされてなる画像表示装置。従来技術においては、表面保護フィルムを構成する粘着剤層に対する要求性能として、粘着力の経時安定性、優れた帯電防止性能、及びリワーク性能の、それぞれの要求性能を、別々に満たすことは出来ても、表面保護フィルムの粘着剤層に求められる要求性能を、同時に安価なコストで満たすことは困難な課題であった。本発明は、上記事情に鑑みてなされたものであり、粘着性能を損なわずに帯電防止性に優れ、さらにリワーク性にも優れた、帯電防止剤を含有する粘着剤組成物、及びそれを用いた粘着フィルムを提供することを課題とする。前記課題を解決するため、本発明は、帯電防止剤を含有する粘着剤組成物であって、前記帯電防止剤として、ペンタフルオロフェニル基C6F5基を有する化合物であるペンタフルオロベンゼン化合物を含有することを特徴とする粘着剤組成物を提供する。前記ペンタフルオロベンゼン化合物がイオン性化合物であり、そのアニオンが、ペンタフルオロベンゼンカルボン酸アニオン、ペンタフルオロベンゼンスルホン酸アニオン、ペンタフルオロフェノキシアニオンからなるアニオン群の中から選択された1種であることが好ましい。粘着剤ポリマーが、Aアルキル基の炭素数がC1~C14のアルキルメタアクリレートモノマーの少なくとも1種と、B水酸基および/またはカルボキシル基を含有する共重合性ビニルモノマーの少なくとも1種と、からなる共重合組成物であり、前記共重合組成物の100重量部に対して、前記帯電防止剤が、C前記のペンタフルオロベンゼン化合物群の中から選択された1種をアニオンとして有するイオン性化合物を0.1~10重量部、を必須成分として含有することが好ましい。粘着剤ポリマーが、Aアルキル基の炭素数がC1~C14のアルキルメタアクリレートモノマーの少なくとも1種と、B′ビニル基を有する共重合性ビニルモノマーの少なくとも1種と、からなる共重合組成物であり、前記共重合組成物の100重量部に対して、前記帯電防止剤が、C前記のペンタフルオロベンゼン化合物群の中から選択された1種をアニオンとして有するイオン性化合物を0.1~20重量部、を必須成分として含有することが好ましい。粘着剤ポリマーが、Aアルキル基の炭素数がC1~C14のアルキルメタアクリレートモノマーの少なくとも2種以上からなる共重合組成物であり、前記共重合組成物の100重量部に対して、前記帯電防止剤が、C前記のペンタフルオロベンゼン化合物群の中から選択された1種をアニオンとして有するイオン性化合物を0.1~20重量部、を必須成分として含有することが好ましい。前記粘着剤組成物からなる粘着剤層の表面抵抗値が1.0×1012Ω/□以下であることが好ましい。前記イオン性化合物が、カチオン成分として、ピリジニウム、イミダゾリウム、スルホニウム、ホスホニウム、ピロリジニウム、グアニジニウム、アンモニウム、イソウロニウム、チオウロニウム、ピペリジニウム、ピラゾリウム、モルホリニウムからなるカチオン群から選択した一種であるイオン性化合物であることが好ましい。また、本発明は、基材の片面上に、前記粘着剤組成物からなる粘着剤層が積層されたことを特徴とする粘着フィルムを提供する。また、本発明は、前記粘着フィルムが用いられた、表面保護フィルムを提供する。また、本発明は、前記粘着フィルムが用いられた、偏光板用の表面保護フィルムを提供する。また、本発明は、前記粘着フィルムが用いられた、光学用の表面保護フィルムを提供する。また、本発明は、光学フィルムの少なくとも一方の面に、前記粘着剤組成物からなる粘着剤層が積層されている粘着剤付き光学フィルムを提供する。また、本発明は、光学フィルムが偏光板である、前記記載の粘着剤付き光学フィルムを提供する。また、本発明は、前記記載の粘着剤付き光学フィルムが、前記粘着剤層を介して貼り合わされてなる画像表示装置を提供する。本発明によれば、ペンタフルオロベンゼン骨格を有する、比較的に安価な帯電防止剤を含有させた粘着剤を用いることで、粘着剤の全体コストを抑えることができ、帯電防止性やリワーク性などの欠点などの課題を改善することが可能となる。以下、好適な実施の形態に基づいて本発明を説明する。本発明の粘着剤組成物は、粘着剤の主剤となる粘着剤ポリマーと、帯電防止性能を付与する帯電防止剤を有し、この帯電防止剤として、ペンタフルオロフェニル基C6F5基を有する化合物であるペンタフルオロベンゼン化合物を含有することを特徴とする。これにより、帯電防止性能に優れ、帯電防止性やリワーク性などの欠点などの課題を改善することが可能となる。本発明に用いる粘着剤ポリマーとしては、アクリル系ポリマーが好ましく、特に、Aアルキル基の炭素数がC1~C14のアルキルメタアクリレートモノマーの少なくとも1種を主成分とする共重合組成物が好ましい。Aアルキル基の炭素数がC1~C14のアルキルメタアクリレートモノマーとしては、メチルメタアクリレート、エチルメタアクリレート、プロピルメタアクリレート、ブチルメタアクリレート、イソブチルメタアクリレート、ペンチルメタアクリレート、ヘキシルメタアクリレート、ヘプチルメタアクリレート、オクチルメタアクリレート、イソオクチルメタアクリレート、2-エチルヘキシルメタアクリレート、ノニルメタアクリレート、イソノニルメタアクリレート、デシルメタアクリレート、シクロペンチルメタアクリレート、シクロヘキシルメタアクリレートなどが挙げられる。アルキルメタアクリレートモノマーのアルキル基は、直鎖、分枝状、環状のいずれでもよい。本発明に用いる粘着剤ポリマーとして、Aアルキル基の炭素数がC1~C14のアルキルメタアクリレートモノマーの少なくとも1種と、他の共重合性モノマーの少なくとも1種とからなる共重合組成物を採用することもできる。この場合、他の共重合性モノマーとしては、B′ビニル基を有する共重合性ビニルモノマーや、B水酸基および/またはカルボキシル基を含有する共重合性ビニルモノマーが挙げられる。水酸基を含有する共重合性ビニルモノマーとしては、2-ヒドロキシエチルメタアクリレート、2-ヒドロキシプロピルメタアクリレート、3-ヒドロキシプロピルメタアクリレート、4-ヒドロキシブチルメタアクリレート、6-ヒドロキシヘキシルメタアクリレート、8-ヒドロキシオクチルメタアクリレート等の水酸基含有メタアクリル酸エステル類や、N-ヒドロキシメタアクリルアミド、N-ヒドロキシメチルメタアクリルアミド、N-ヒドロキシエチルメタアクリルアミド等の水酸基含有メタアクリルアミド類などが挙げられ、これらの化合物群の中から選択された、少なくとも1種以上であることが好ましい。カルボキシル基を含有する共重合性ビニルモノマーとしては、メタアクリル酸、イタコン酸、クロトン酸、マレイン酸、フマル酸、カルボキシエチルメタアクリレート、カルボキシペンチルメタアクリレートからなどが挙げられ、これらの化合物群の中から選択された、少なくとも1種以上であることが好ましい。上記以外の共重合性ビニルモノマーとしては、ベンジルメタアクリレート、フェノキシエチルメタアクリレート等の芳香族基含有メタアクリル酸エステル類のほか、スチレン、アクリルアミド、アクリロニトリル、メチルビニルエーテル、エチルビニルエーテル、酢酸ビニル、塩化ビニルなどの各種ビニルモノマーが挙げられる。また、本発明に用いる粘着剤ポリマーとして、Aアルキル基の炭素数がC1~C14のアルキルメタアクリレートモノマーの少なくとも2種以上からなる共重合組成物を採用することもできる。この場合、Aアルキル基の炭素数がC1~C14のアルキルメタアクリレートモノマー以外の共重合性ビニルモノマーを用いなくても共重合組成物とすることができる。本発明の粘着剤組成物は、ペンタフルオロフェニル基C6F5基を有する化合物であるペンタフルオロベンゼン化合物を少なくとも1種以上、必須成分として含有する。このペンタフルオロベンゼン化合物は、帯電防止剤として、含有することが好ましい。下記化1の式に、ペンタフルオロベンゼン化合物の一般式を示す。式中、Yはアニオン性官能基や非イオン性ポリエーテル官能基などの帯電防止性能を有する官能基を含む部分構造を示す。本発明で用いられるペンタフルオロベンゼン化合物が非イオン性の場合に用いられるポリエーテル官能基としては、ポリエチレンオキサイド基やポリプロピレンオキサイド基などのポリアルキレンオキサイド基が挙げられる。前記ポリエーテル官能基の末端基としては、水素原子、アルキル基、アシル基、アミノ基などが挙げられる。本発明で用いられるペンタフルオロベンゼン化合物は、アニオンとカチオンとをからなるイオン性化合物であることが好ましく、さらにこのイオン性化合物が、ペンタフルオロフェニル基C6F5基を有する各種アニオンからなるアニオン群の中から選択された1種をアニオンとして有することが好ましい。ペンタフルオロフェニル基C6F5基を有するアニオンとしては、C6F5基を有するカルボン酸アニオン上記YにCOO-を含むアニオン、C6F5基を有するスルホン酸アニオン上記YにSO3-を含むアニオン、C6F5基を有するホスホン酸アニオン上記YにPO32-を含むアニオン、C6F5基を有するアルコキシドもしくはフェノキシアニオン上記YにO-を含むアニオン、C6F5基を有するイミドアニオン上記YにN-を含むアニオン、C6F5基を有するメチドアニオン上記YにC-を含むアニオン、C6F5基を有するボレートアニオン上記YにB-を含むアニオンなどが挙げられる。C6F5基を有するアニオンの具体例としては、特に限定されるものではないが、C6F5COO-、C6F5CH2nCOO-、C6F5CF2nCOO-、C6F5OCH2nCOO-、C6F5CH=CHnCOO-、C6F5SO3-、C6F5CH2nSO3-、C6F5CF2nSO3-、C6F5OCH2nSO3-、C6F5CH=CHnSO3-、C6F5O-、C6F5CH2nO-、C6F5CF2nO-、C6F5OCH2nO-、C6F52CHO-、C6F53CO-、C6F5OSO3-、C6F5OCH2nSO3-、C6F5OCF2nSO3-、C6F5CO2N-、C6F5CO3C-、C6F5SO22N-、C6F5SO23C-、C6F5OSO22N-、C6F5OSO23C-、C6F5PO32-、C6F54B-などが挙げられるただし、nは1以上の整数。本発明で用いられるペンタフルオロベンゼン化合物は、特に、ペンタフルオロベンゼンカルボン酸アニオン上記YがCOO-であるアニオン。すなわち、C6F5COO-、ペンタフルオロベンゼンスルホン酸アニオン上記YがSO3-であるアニオン。すなわち、C6F5SO3-、ペンタフルオロフェノキシアニオン上記YがO-であるアニオン。すなわち、C6F5O-からなる化合物群の中から選択された少なくとも1種以上をアニオンとして含有するイオン性化合物であることが好ましい。本発明に用いる粘着剤ポリマーの共重合組成物の100重量部に対して、帯電防止剤が、C前記のペンタフルオロベンゼン化合物群の中から選択された1種をアニオンとして有するイオン性化合物を0.1~20重量部、さらに好ましくは0.1~10重量部、含有することが好ましい。前記イオン性化合物が、カチオン成分として、ピリジニウム、イミダゾリウム、スルホニウム、ホスホニウム、ピロリジニウム、グアニジニウム、アンモニウム、イソウロニウム、チオウロニウム、ピペリジニウム、ピラゾリウム、モルホリニウム等からなるカチオン群から選択した一種であるイオン性化合物であることが好ましい。ピリジニウムカチオンとしては、例えば、1-ヘキシル-4-メチルピリジニウムカチオン、1-オクチル-4-メチルピリジニウムカチオン、1-ブチル-4-メチルピリジニウムカチオン、2-メチル-1-ドデシルピリジニウムカチオン、1-メチルピリジニウムカチオン、1-エチルピリジニウムカチオン、1-ブチルピリジニウムカチオン、1-ヘキシルピリジニウムカチオン、1-オクチルピリジニウムカチオン、1-ノニルピリジニウムカチオン、1-ドデシルピリジニウムカチオンなどが挙げられる。イミダゾリウムカチオンとしては、例えば、1,3-ジメチルイミダゾリウムカチオン、1-エチル-3-メチルイミダゾリウムカチオン、1-ブチル-3-メチルイミダゾリウムカチオン、1-オクチル-3-メチルイミダゾリウムカチオン、1-ノニル-3-メチルイミダゾリウムカチオン、1-ドデシル-3-メチルイミダゾリウムカチオンなどが挙げられる。ピロリジニウムカチオンとしては、例えば、1-メチル-1-エチルピロリジニウムカチオン、1-メチル-1-ブチルピロリジニウムカチオン、1-ブチル-1-ブチルピロリジニウムカチオン、1-オクチル-1-オクチルピロリジニウムカチオン、1-ブチル-1-オクチルピロリジニウムカチオン、1-ノニル-1-ノニルピロリジニウムカチオン、1-ドデシル-1-ドデシルピロリジニウムカチオンなどが挙げられる。アンモニウムカチオンとしては、例えば、テトラブチルアンモニウムカチオン、テトラペンチルアンモニウムカチオン、トリオクチルメチルアンモニウムカチオン、トリメチルヘキシルアンモニウムカチオン、トリメチルプロピルアンモニウムカチオン、N,N-ジメチル-N,N-ジデシルアンモニウムカチオン、N,N-ジアリル-N-ヘキシル-N-メチルアンモニウムカチオンおよびトリメチルエチルアンモニウムカチオンなどの脂肪族アンモニウムカチオン;フェニルトリメチルアンモニウムカチオン、ジメチルエチルフェニルアンモニウムカチオン、ジエチルメチルフェニルアンモニウムカチオンなどの芳香族アンモニウムカチオンなどが挙げられる。ピペリジニウムカチオンとしては、例えば、1-メチル-1-エチルピペリジニウムカチオン、1-メチル-1-ブチルピペリジニウムカチオン、1-ブチル-1-ブチルピペリジニウムカチオン、1-オクル-1-オクチルピペリジニウムカチオン、1-ブチル-1-オクチルピペリジニウムカチオンなどが挙げられる。モルホリニウムカチオンとしては、例えば、4-メチル-4-エチルモルホリニウムカチオン、4-メチル-4-ブチルモルホリニウムカチオン、4-メチル-4-ヘキシルモルホリニウムカチオン、4-オクチル-4-オクチルモルホリニウムカチオン、4-ブチル-4-オクチルモルホリニウムカチオン、4-ノニル-4-ノニルモルホリニウムカチオン、4-ドデシル-4-ドデシルモルホリニウムカチオンなどが挙げられる。ホスホニウムカチオンとしては、例えば、テトラブチルホスホニウムカチオン、トリイソブチルメチルホスホニウムカチオン、テトラペンチルホスホニウムカチオンおよびテトラヘキシルホスホニウムカチオンなどが挙げられる。ピリジニウムカチオンとペンタフルオロベンゼン化合物のアニオンを有するイオン性化合物としては、例えば、1-ヘキシル-4-メチルピリジニウムペンタフルオロベンゼンカルボン酸塩、1-ヘキシル-4-メチルピリジニウムペンタフルオロフェノキシ塩、1-ヘキシル-4-メチルピリジニウムペンタフルオロベンゼンスルホン酸塩、1-オクチル-4-メチルピリジニウムペンタフルオロベンゼンカルボン酸塩、1-オクチル-4-メチルピリジニウムペンタフルオロフェノキシ塩、1-オクチル-4-メチルピリジニウムペンタフルオロベンゼンスルホン酸塩、1-ブチル-4-メチルピリジニウムペンタフルオロベンゼンカルボン酸塩、1-ブチル-4-メチルピリジニウムペンタフルオロフェノキシ塩、1-ブチル-4-メチルピリジニウムペンタフルオロベンゼンスルホン酸塩、2-メチル-1-ドデシルピリジニウムペンタフルオロベンゼンカルボン酸塩、2-メチル-1-ドデシルピリジニウムペンタフルオロフェノキシ塩、2-メチル-1-ドデシルピリジニウムペンタフルオロベンゼンスルホン酸塩、1-ブチルピリジニウムペンタフルオロベンゼンカルボン酸塩、1-ブチルピリジニウムペンタフルオロフェノキシ塩、1-ブチルピリジニウムペンタフルオロベンゼンスルホン酸塩、1-オクチルピリジニウムペンタフルオロベンゼンカルボン酸塩、1-オクチルピリジニウムペンタフルオロフェノキシ塩、1-オクチルピリジニウムペンタフルオロベンゼンスルホン酸塩、1-ノニルピリジニウムペンタフルオロベンゼンカルボン酸塩、1-ノニルピリジニウムペンタフルオロフェノキシ塩、1-ノニルピリジニウムペンタフルオロベンゼンスルホン酸塩、1-ドデシルピリジニウムペンタフルオロベンゼンカルボン酸塩、1-ドデシルピリジニウムペンタフルオロフェノキシ塩、1-ドデシルピリジニウムペンタフルオロベンゼンスルホン酸塩、1-オクチル-3,5ジメチルピリジニウムペンタフルオロベンゼンカルボン酸塩、1-オクチル-3,5ジメチルピリジニウムペンタフルオロフェノキシ塩、1-オクチル-3,5ジメチルピリジニウムペンタフルオロベンゼンスルホン酸塩、などが挙げられる。イミダゾリウムカチオンとペンタフルオロベンゼン化合物のアニオンを有するイオン性化合物としては、1-ブチル-3-メチルイミダゾリウムペンタフルオロベンゼンカルボン酸塩、1-ブチル-3-メチルイミダゾリウムペンタフルオロフェノキシ塩、1-ブチル-3-メチルイミダゾリウムペンタフルオロベンゼンスルホン酸塩、1-オクチル-3-メチルイミダゾリウムペンタフルオロベンゼンカルボン酸塩、1-オクチル-3-メチルイミダゾリウムペンタフルオロフェノキシ塩、1-オクチル-3-メチルイミダゾリウムペンタフルオロベンゼンスルホン酸塩、1-ノニル-3-メチルイミダゾリウムペンタフルオロベンゼンカルボン酸塩、1-ノニル-3-メチルイミダゾリウムペンタフルオロフェノキシ塩、1-ノニル-3-メチルイミダゾリウムペンタフルオロベンゼンスルホン酸塩、1-ドデシル-3-メチルイミダゾリウムペンタフルオロベンゼンカルボン酸塩、1-ドデシル-3-メチルイミダゾリウムペンタフルオロフェノキシ塩、1-ドデシル-3-メチルイミダゾリウムペンタフルオロベンゼンスルホン酸塩、などが挙げられる。ピロリジニウムカチオンとペンタフルオロベンゼン化合物のアニオンを有するイオン性化合物としては、1-ブチル-1-ブチルピロリジニウムペンタフルオロベンゼンカルボン酸塩、1-ブチル-1-ブチルピロリジニウムペンタフルオロフェノキシ塩、1-ブチル-1-ブチルピロリジニウムペンタフルオロベンゼンスルホン酸塩、1-オクチル-1-オクチルピロリジニウムペンタフルオロベンゼンカルボン酸塩、1-オクチル-1-オクチルピロリジニウムペンタフルオロフェノキシ塩、1-オクチル-1-オクチルピロリジニウムペンタフルオロベンゼンスルホン酸塩、などが挙げられる。前記粘着剤組成物からなる粘着剤層の表面抵抗値が1.0×1012Ω/□以下であることが好ましい。表面抵抗値が大きいと剥離時に帯電で発生した静電気を逃がす性能に劣るため、表面抵抗値を十分に小さくすることにより、粘着剤層を被着体が剥がす時に発生する静電気に伴って生じる剥離帯電圧が低減され、被着体の電気制御回路等に影響することを抑制することができる。本発明の粘着剤組成物は、粘着剤層を形成する際に粘着剤ポリマーを架橋することが好ましい。架橋をするため、粘着剤組成物が既知の架橋剤を含んでも良く、紫外線UVなど光架橋で架橋しても良い。架橋剤としては、2官能以上のイソシアネート化合物、2官能以上のエポキシ化合物、2官能以上のアクリレート化合物、金属キレート化合物などが挙げられる。さらにその他成分としてシランカップリング剤、酸化防止剤、界面活性剤、硬化促進剤、可塑剤、充填剤、硬化遅延剤、加工助剤、老化防止剤などの公知の添加剤を適宜に配合することができる。これらは、単独でもしくは2種以上併せて用いることができる。本発明の粘着フィルムは、基材フィルムの片面上に、本発明の粘着剤組成物からなる粘着剤層が積層されたものである。本発明の粘着フィルムは、表面保護フィルム、偏光板用の表面保護フィルム、光学用の表面保護フィルムに好適に用いることができる。粘着剤層の基材フィルムや、粘着面を保護する剥離フィルムセパレーターとしては、ポリエステルフィルムなどの樹脂フィルム等を用いることができる。基材フィルムには、樹脂フィルムの粘着剤層が形成された側とは反対面に、シリコーン系、フッ素系の離型剤やコート剤、シリカ微粒子等による防汚処理、帯電防止剤の塗布や練り込み等による帯電防止処理を施すことができる。剥離フィルムには、粘着剤層の粘着面と合わされる側の面に、シリコーン系、フッ素系の離型剤などにより離型処理が施される。偏光板用の表面保護フィルムなどの光学用の表面保護フィルムの場合は、基材フィルム及び粘着剤層は、十分な透明性を有することが好ましい。以下、実施例をもって本発明を具体的に説明する。<アクリル共重合体の製造>[実施例1]撹拌機、温度計、還流冷却器及び窒素導入管を備えた反応装置に、窒素ガスを導入して、反応装置内の空気を窒素ガスで置換した。その後、反応装置に2-エチルヘキシルアクリレート100重量部、6-ヒドロキシヘキシルアクリレート1.5重量部とともに溶剤酢酸エチルを100部加えた。その後、重合開始剤としてアゾビスイソブチロニトリル0.1重量部を2時間かけて滴下させ、65°Cで8時間反応させ、重量平均分子量50万の、実施例1のアクリル共重合体溶液1を得た。[実施例2~7及び比較例1~2]単量体の組成を各々、表1の記載のようにする以外は、上記の実施例1に用いるアクリル共重合体溶液1と同様にして、実施例2~7及び比較例1~2に用いるアクリル共重合体溶液を得た。<粘着剤組成物及び表面保護フィルムの製造>[実施例1]上記のとおり製造したアクリル共重合体溶液1そのうちアクリル共重合体が100重量部に対して、1-オクチルピリジニウムペンタフルオロベンゼンカルボン酸塩1.0重量部、コロネートHXヘキサメチレンジイソシアネートHDI化合物のイソシアヌレート体1.5重量部を加えて撹拌混合して実施例1の粘着剤組成物を得た。この粘着剤組成物をシリコーン樹脂コートされたポリエチレンテレフタレートPETフィルムからなる剥離フィルムの上に塗布後、90°Cで乾燥することによって溶剤を除去し、粘着剤層の厚さが25μmである粘着シートを得た。その後、一方の面に帯電防止及び防汚処理されたポリエチレンテレフタレートPETフィルムの帯電防止及び防汚処理された面とは反対の面に粘着シートを転写させ、帯電防止及び防汚処理されたPETフィルム/粘着剤層/剥離フィルムシリコーン樹脂コートされたPETフィルムの積層構成を有する実施例1の表面保護フィルムを得た。[実施例2~7及び比較例1~2]添加剤の組成を各々、表1の記載のようにする以外は、上記の実施例1の表面保護フィルムと同様にして、実施例2~7及び比較例1~2の表面保護フィルムを得た。表1において、各成分の配合比は、アルキルアクリレートモノマーの合計共重合性ビニルモノマーを用いた場合は、アルキルアクリレートモノマーと共重合性ビニルモノマーの合計を100重量部として求めた重量部の数値を括弧で囲んで示す。また、表1に用いた各成分の略記号の化合物名を、表2に示す。なお、コロネート登録商標HX、同HL及び同L-45は日本ポリウレタン工業株式会社の商品名であり、TETRAD登録商標-Xは三菱ガス化学株式会社の商品名であり、デュラネート登録商標24A―100は旭化成ケミカルズ株式会社の商品名である。<試験方法及び評価>実施例1~7及び比較例1~2における表面保護フィルムを23°C、50RHの雰囲気下で7日間エージングした後、剥離フィルムシリコーン樹脂コートされたPETフィルムを剥がして、粘着剤層を表出させたものを、表面抵抗値の測定試料とした。さらに、この粘着剤層を表出させた表面保護フィルムを、粘着剤層を介して液晶セルに貼られた偏光板の表面に貼り合わせ、1日放置した後、50°C、5気圧、20分間オートクレーブ処理し、室温でさらに12時間放置したものを、粘着力の測定試料とした。<粘着力>上記で得られた測定試料25mm幅の表面保護フィルムを偏光板の表面に貼り合わせたものを180°方向に引張試験機を用いて低速度0.3m/min及び高速度30m/minにおいて剥がして測定した剥離強度を粘着力とした。<表面抵抗>エージングした後、偏光板に貼り合わせる前に、剥離フィルムシリコーン樹脂コートされたPETフィルムを剥がして粘着剤層を表出し、抵抗率計ハイレスタUP-HT450三菱化学アナリテック製を用いて粘着剤層の表面抵抗を測定した。上記の表1に、評価結果を示す。なお、表面抵抗値は、m×10nをmEnとする方式ただし、mは任意の実数値、nは正の整数により表記した。実施例1~7の表面保護フィルムは、表面抵抗値が1.0×1012Ω/□以下であり、適度な粘着力を備えていた。すなわち、帯電防止性やリワーク性などの欠点などの課題を改善することができるものとなった。比較例1~2の表面保護フィルムは、表面抵抗値が1.0×1012Ω/□を超えており、帯電防止性に問題があるものとなった。さらに比較例1の表面保護フィルムは、粘着力が強すぎるため、リワーク性にも問題があるものとなった。"